한편 , 베이 킹 온도 가 650 ℃ 인 Nos . 13 ~ 15 의 경우 산화 막 생 성 및 성장 속도 가 매우 빨랐 다 . 와이어 표면 에 윤활제 가 존재 하 는 부분 과 존재 하 지 않 는 부분 을 비교 해 보 면 , 윤활제 가 와이어 표면 에 존재 하 는 경우 는 윤활제 가 잠열 을 흡수 하 여 분해 된 후 산화 막 이 생 성 , 성장 하 는 반면 에 윤활제 가 존재 하 지 않 는 와이어 표면 은 온도 가 높 아 빠른 속도 로 산화 막 이 생 성 , 성장 하 게 된다 . 와이어 표면 의 윤활제 잔류 유무 에 따라 산화 막 의 생 성 , 성장 에 대한 시간 적 간격 이 생겼으며 , 이러 한 시간 적 간격 이 적 음 에 도 불구 하 고 온도 가 높 아 산화 반응 속도 가 빠르 기 때문 에 표면 이 균일 한 가공 면 에서 도 산화 막 의 균일 도 는 좋 지 않 았 다 . 그리고 이러 한 편차 는 가공 면 과 요철 및 요부 형상 의 산화 막 두께 비 교시 더욱 현저 하 였으며 , 표면 거칠 기 인자 값 인 dr / di 값 이 본 발명 의 범위 인 1 . 015 ~ 1 . 615 사이 에 존재 하 더라도 송 급 성 및 내 청성 이 좋 지 않 은 결과 를 초래 하 였 다 .